(57)【要約】  【課題】複雑なプロセスや特殊な形態をとる必要が無く、結晶性の酸化物粉末又は金属を混合・成形・焼成するだけの通常のセラミックプロセスを用いる事が可能で、また有害物質や銀導体と反応しやすい添加物を用いることもなく、アルミナの含有率が高くかつ低温で焼成可能な酸化物セラミックス材料、およびこれを用いたセラミック基板(1)、セラミック積層デバイス、パワーアンプモジュールを提供する。  【解決手段】本発明の酸化物セラミック材料は、酸化アルミニウムを主成分として含み、副成分として下記Ａ及びＢから選ばれる少なくとも一つを含む。Ａ．酸化ニオブ及び酸化銅。Ｂ．酸化銅、酸化チタン及び酸化銀。【選択図】  図１
2004256384.tif 000002
【特許請求の範囲】
【請求項１】
酸化アルミニウムを主成分として含み、副成分として下記Ａ及びＢから選ばれる少なくとも一つを含むことを特徴とする酸化物セラミックス材料。
Ａ．酸化ニオブ及び酸化銅
Ｂ．酸化銅、酸化チタン及び酸化銀
【請求項２】
前記主成分の酸化物全体に占める含有率が、８０質量％以上９８質量％以下であり、
残りの成分が前記副成分のみの場合は前記副成分が２質量％以上２０質量％以下、
前記副成分に加えて他の第三成分を含む場合は、前記副成分と第三成分の合計が、２質量％以上２０質量％以下である請求項１に記載の酸化物セラミックス材料。
【請求項３】
前記副成分がＡの場合、前記副成分合計量全体を１００質量％としたときに、酸化ニオブ及び酸化銅の比率が、それぞれ下記の範囲である請求項１に記載の酸化物セラミックス材料。
４０質量％≦ 酸化ニオブ   ≦７０質量％
３０質量％≦ 酸化銅       ≦６０質量％
【請求項４】
前記副成分がＡの場合、さらに酸化チタン、酸化銀および酸化ビスマスから選ばれた少なくとも一種類を含む請求項１に記載の酸化物セラミックス材料。
【請求項５】
前記副成分合計量全体を１００質量％としたとき、酸化ニオブ、酸化銅、酸化チタン、酸化銀、酸化ビスマスの比率が、それぞれ下記の範囲である請求項４に記載の酸化物セラミックス材料。
３０質量％≦ 酸化ニオブ   ≦７０質量％
１０質量％≦ 酸化銅       ≦６０質量％
０質量％≦ 酸化チタン   ≦３０質量％
０質量％≦ 酸化銀       ≦３０質量％
０質量％≦ 酸化ビスマス ≦４０質量％
【請求項６】
前記副成分がＢの場合、前記副成分を構成する酸化銅、酸化チタン、酸化銀の比率が、副成分合計量全体を１００質量％としたとき、それぞれ下記の範囲である請求項１に記載の酸化物セラミックス材料。
１０質量％≦ 酸化銅       ≦９０質量％
５質量％≦ 酸化チタン   ≦６０質量％
５質量％≦ 酸化銀       ≦４０質量％
【請求項７】
前記酸化物全体を１００質量％としたとき、さらに、酸化マンガンを、０．１〜２．０質量％含む請求項１に記載の酸化物セラミックス材料。
【請求項８】
前記酸化物セラミックス材料が、相対密度９０％以上で焼結されている請求項１に記載の酸化物セラミックス材料。
【請求項９】
前記酸化物セラミックス材料の熱伝導率が、５Ｗ／ｍ・ｋ以上である請求項１に記載の酸化物セラミックス材料。
【請求項１０】
前記酸化物セラミックス材料の熱伝導率が、１０Ｗ／ｍ・ｋ以上である請求項１に記載の酸化物セラミックス材料。
【請求項１１】
前記酸化物セラミックス材料の１ＭＨｚにおける誘電損失が、０．０５以下である請求項１に記載の酸化物セラミックス材料。
【請求項１２】
前記酸化物セラミックス材料の１ＭＨｚにおける誘電損失が、０．０１以下である請求項１に記載の酸化物セラミックス材料。
【請求項１３】
前記酸化物セラミックス材料が、金属又は金属酸化物材料粒子を混合し、成形し、９５０℃以下の温度で焼成されている請求項１に記載の酸化物セラミックス材料。
【請求項１４】
前記酸化物セラミックス材料が、金属又は金属酸化物材料粒子を混合した後、仮焼して粉砕し、その後成形し、９５０℃以下の温度で焼成されている請求項１に記載の酸化物セラミックス材料。
【請求項１５】
酸化アルミニウムを主成分として含み、副成分として少なくとも下記Ａ及びＢから選ばれる少なくとも一つを含む酸化物セラミックス材料からなる絶縁層と、
Ａ．酸化ニオブ及び酸化銅
Ｂ．酸化銅、酸化チタン及び酸化銀
銀を主成分とする導体を少なくともその内層に有することを特徴とするセラミック基板。
【請求項１６】
酸化アルミニウムを主成分として含み、副成分として少なくとも下記Ａ及びＢから選ばれる少なくとも一つを含む酸化物セラミックス材料からなる絶縁層と、
Ａ．酸化ニオブ及び酸化銅
Ｂ．酸化銅、酸化チタン及び酸化銀
銀を主成分とする導体を少なくともその内層に有することを特徴とするセラミック積層デバイス。
【請求項１７】
酸化アルミニウムを主成分として含み、副成分として少なくとも下記Ａ及びＢから選ばれる少なくとも一つを含む酸化物セラミックス材料からなる絶縁層と、
Ａ．酸化ニオブ及び酸化銅
Ｂ．酸化銅、酸化チタン及び酸化銀
銀を主成分とする導体を少なくともその内層に有するセラミック基板又はセラミック積層デバイス上にパワーアンプ素子を実装したパワーアンプモジュール。
【発明の詳細な説明】
【技術分野】
【０００１】
本発明は、アルミナ（酸化アルミニウム、Ａｌ2Ｏ3）を主成分とした酸化物セラミック材料と、これを用いた内部に導体を有する多層セラミック基板、セラミック積層デバイス、およびこれらを用いたパワーアンプモジュールに関する。
【背景技術】
【０００２】
半導体ＩＣ等を実装する多層配線基板には、大きく分けてガラスエポキシ等の有機材料が主体となる有機系基板と、アルミナ等のセラミックスやガラスが主体となる無機系基板がある。無機系基板は、一般に耐熱性が高く、高熱伝導、低熱膨張、低誘電損失、高信頼性といった特徴を有し、幅広く用いられている。
【０００３】
無機系多層基板は、大きく、ＨＴＣＣ（High Temperature Co-fired Ceramics）系とＬＴＣＣ（Low Temperature Co-fired Ceramics）系に分類できる。ＨＴＣＣは基材として、Ａｌ2Ｏ3やＡｌＮ、ＢｅＯ、ＳｉＣ−ＢｅＯなどを用いたものである。これらのセラミックス材料は、粉末状の原料を成形した後、１５００℃以上の高温で焼成することによって製造される。このため、多層基板の内部に形成される導体材料としては、融点の高いＭｏやＷが用いられる。このＭｏやＷは、導体としては抵抗率が高いという欠点があるが、抵抗率の低いＡｇやＣｕは融点が低く、高温での焼成では融解してしまい、ＨＴＣＣ用配線導体として用いることができない。また、１５００℃以上という焼成温度は、エネルギー的にも大きな損失である。
【０００４】
そこで、アルミナ等のセラミックス原料を、ＡｇやＣｕの溶けない低温で焼結可能としたものが、ＬＴＣＣである。ＬＴＣＣは、セラミック原料に、低融点のガラス原料を、５０ｗｔ％前後程度の多量混合することによって低温での焼成を可能としたもので、例えば、ほうけい酸鉛ガラス＋アルミナや、ほうけい酸ガラス＋コージエライト系、その他各種の組成系がある。これらは１０００℃程度以下の温度で焼成可能であるために、低抵抗のＡｇやＣｕを内部導体として用いることができる。このため無機系多層基板としては、ＨＴＣＣよりもこのＬＴＣＣが、現在主流になりつつある。ＬＴＣＣ材料は、その内部にコンデンサやインダクタを形成する事が容易で、単なる配線基板という役割を超えた機能を有する、セラミック積層デバイスとしても用いられている。しかし、これらのガラスを多量に含むＬＴＣＣ材料では、アルミナの本来持つ、高い熱伝導率や高い機械強度といった優れた特性は、ガラスの熱伝導率や機械強度が低いために、失われてしまう。
【０００５】
基板の熱伝導率が低下すると、パワーアンプのような、発熱性のある素子を実装した場合、放熱性が低いために温度上昇が著しくなって、使用できなくなる。この傾向は、特に小型化が強く要求される携帯機器等において顕著となる。この問題を改善するために、ＬＴＣＣ材料の、実装した素子の下部に当たる部分に、金属導体による放熱用のビア、いわゆるサーマルビアを形成する方法が用いられているが、小型化の進展により実装密度が向上してくると、サーマルビアを設けることで設計自由度が低下し、小型化への妨げとなっている。
【０００６】
アルミナ系材料でガラスを用いずに焼結温度を下げたものとしては、アルミニウムとビスマスの合金を急冷した後酸化してアモルファス状態としたもの（特許文献１参照）や、アルミナに酸化マンガンと酸化バナジウムを同時に添加したもの（特許文献２参照）が開示されている。
【特許文献１】特開平３−２７１１１５号公報
【特許文献２】特開平１１−１５７９２１号公報
【発明の開示】
【発明が解決しようとする課題】
【０００７】
しかし、アルミニウムとビスマスの合金を急冷した後、酸化して、アモルファス状の酸化物としたものは、アルミナにビスマスが固溶させた特殊な形態、あるいはアルミナにビスマスを必須として、さらに他の元素を固溶させた特殊な形態をとり、その製造方法も、各原料粉末を混合・成形・焼成するだけの通常のセラミックスプロセスでは作製できず、また温度と圧力を同時にかけながら成形する必要があるなど、量産性に乏しいという問題点があった。一方、アルミナに酸化マンガンと酸化バナジウムを添加したものでは、これらの添加物が有害物質であり、その添加量が数％程度と少なくないために、環境面で問題があり、さらに酸化バナジウムと銀の反応性が高いために、内部導体を銀とした時に、焼成時に反応しやすいという問題があった。
【０００８】
本発明は、前記の問題を解決するために、複雑なプロセスや特殊な形態をとる必要が無く、結晶性の酸化物粉末又は金属を混合・成形・焼成するだけの通常のセラミックプロセスを用いる事が可能で、また有害物質や銀導体と反応しやすい添加物を用いることもなく、アルミナの含有率が高くかつ低温で焼成可能な酸化物セラミックス材料、およびこれを用いたセラミック基板、セラミック積層デバイス、パワーアンプモジュールを提供する。
【課題を解決するための手段】
【０００９】
本発明の酸化物セラミック材料は、酸化アルミニウムを主成分として含み、副成分として下記Ａ及びＢから選ばれる少なくとも一つを含むことを特徴とする。
Ａ．酸化ニオブ及び酸化銅
Ｂ．酸化銅、酸化チタン及び酸化銀
本発明のセラミック基板及びセラミック積層デバイスは、酸化アルミニウムを主成分として含み、副成分として少なくとも下記Ａ及びＢから選ばれる少なくとも一つを含む酸化物セラミックス材料からなる絶縁層と、
Ａ．酸化ニオブ及び酸化銅
Ｂ．酸化銅、酸化チタン及び酸化銀
銀を主成分とする導体を少なくともその内層に有することを特徴とする。
【００１０】
本発明のパワーアンプモジュールは、酸化アルミニウムを主成分として含み、副成分として少なくとも下記Ａ及びＢから選ばれる少なくとも一つを含む酸化物セラミックス材料からなる絶縁層と、
Ａ．酸化ニオブ及び酸化銅
Ｂ．酸化銅、酸化チタン及び酸化銀
銀を主成分とする導体を少なくともその内層に有するセラミック基板又はセラミック積層デバイス上にパワーアンプ素子を実装したことを特徴とする。
【発明の効果】
【００１１】
本発明は、酸化アルミニウムと、特定の金属酸化物を含有するセラミック材料であり、従来よりも遥かに低温で焼成することが可能であるため、エネルギーコストや使用する炉の制限が緩くなる。また、酸化アルミニウムの含有量が多いために、本来のアルミナに類似した特性を示し、アルミナの代替え材料として用いることができる。
【００１２】
この材料をセラミック基板用として用いる場合、９５０℃以下で焼結可能なために、その内部に、抵抗率の低い銀を主成分とする導体を含む構成とすることができ、ＬＴＣＣとして用いることができる。また、熱伝導率が高いために、パワーアンプのような発熱する素子を実装してモジュールとしても、温度上昇を低く抑えることが可能である。
【発明を実施するための最良の形態】
【００１３】
以下、本発明の実施の形態について詳細に説明する。
【００１４】
本発明は、その組成に特徴のあるセラミックス材料である。その組成の主成分がアルミナであり、副成分として、特定の複数の金属酸化物を含むことによって、低温焼結可能で、高熱伝導率であるという従来材料にない特性が得られる。また、本発明の材料が低温焼結可能であるために、内部導体に、低電気抵抗率のＡｇを用いることが可能となり、高熱伝導率のＬＴＣＣとなる。具体的には、副成分として少なくとも酸化ニオブと酸化銅とを含む。
【００１５】
本発明においては、前記主成分の酸化物全体に占める含有率が、８０質量％以上９８質量％以下であり、残りの成分が前記副成分のみの場合は前記副成分が２質量％以上２０質量％以下、前記副成分に加えて他の第三成分を含む場合は、前記副成分と第三成分の合計が、２質量％以上２０質量％以下であることが好ましい。
【００１６】
前記副成分がＡの場合、前記副成分合計量全体を１００質量％としたときに、酸化ニオブ及び酸化銅の比率が、それぞれ下記の範囲であることが好ましい。
【００１７】
４０質量％≦ 酸化ニオブ   ≦７０質量％
３０質量％≦ 酸化銅       ≦６０質量％
前記副成分がＡの場合、さらに酸化チタン、酸化銀および酸化ビスマスから選ばれた少なくとも一種類を含むことが好ましい。特に酸化チタンと酸化銀は、同時に含むことが望ましい。
【００１８】
また、前記副成分を構成する酸化ニオブ、酸化銅、酸化チタン、酸化銀、酸化ビスマスの比率が、副成分合計量全体を１００質量％とした時に、それぞれ下記の範囲であることが好ましい。
【００１９】
３０質量％≦ 酸化ニオブ   ≦７０質量％
１０質量％≦ 酸化銅       ≦６０質量％
０質量％≦ 酸化チタン   ≦３０質量％
０質量％≦ 酸化銀       ≦３０質量％
０質量％≦ 酸化ビスマス ≦４０質量％
また、酸化アルミニウムを主成分として含み、副成分として少なくとも酸化銅と酸化チタンと酸化銀を含む酸化物セラミックス材料の場合は、前記副成分を構成する酸化銅、酸化チタン、酸化銀の比率が、副成分合計量全体を１００質量％とした時に、それぞれ下記の範囲であることが好ましい。
【００２０】
１０質量％≦ 酸化銅       ≦９０質量％
５質量％≦ 酸化チタン   ≦６０質量％
５質量％≦ 酸化銀       ≦４０質量％
また、前記酸化アルミニウムの、酸化物全体に占める含有率が、８０質量％以上９８質量％以下であることが好ましい。
【００２１】
さらに、酸化マンガンを、酸化物全体を１００として、０．１〜２．０質量％含むことが好ましい。
【００２２】
前記酸化物セラミックス材料は、相対密度９０％以上で焼結されていることが好ましい。
【００２３】
前記酸化物セラミックス材料の熱伝導率は、５Ｗ／ｍ・ｋ以上が好ましく、さらに１０Ｗ／ｍ・ｋ以上であることが好ましい。
【００２４】
また、前記酸化物セラミックス材料の１ＭＨｚにおける誘電損失は、０．０５以下が好ましく、さらに、０．０１以下であることが好ましい。
【００２５】
前記酸化物セラミックス材料は、金属又は金属酸化物材料粒子を混合し、成形し、９５０℃以下の温度で焼成されていることが好ましい。また、前記酸化物セラミックス材料は、金属又は金属酸化物材料粒子を混合した後、仮焼して粉砕し、その後成形し、９５０℃以下の温度で焼成されていても良い。以上のとおり、本発明は融液にする工程は一切不要であり、製造コストも安価にできる。
【００２６】
本発明の材料、およびこれを用いたＬＴＣＣの作製方法を以下に述べる。以下は、一般的な作製方法の一例であって、本発明はこれに限定されるものではなく、通常のセラミックス作製プロセスの範囲内で、適時、変更を加えることは可能である。アルミナ（酸化アルミニウム、Ａｌ2Ｏ3）と各種の金属酸化物の粉末を、ボールミル等の混合機を用いて良く混合する。ボールミルのボールには、各種のものを用いることが出来るが、アルミナボールを用いると、不要な不純物の混入量を、極力少なく出来るので、より望ましい。混合時の媒体は、有機溶媒でもかまわないが、通常は水を用いれば良い。また、混合時の均一性を高くしたり、その成形性を改善するために、混合粉末の仮焼を行い、その後再度ボールミル等で粉砕を行っても良い。
【００２７】
なお、原料粉末には、通常は金属酸化物を用いれば良いが、空気中などの酸素の存在下で焼成する場合、原料の一部、特に酸化銀や酸化銅は、金属銀粉末や金属銅粉末を用いても良い。
【００２８】
こうして得られた混合粉末に、ポリビニルアルコール等の成形用有機バインダを少量混合し、メッシュを通過させて顆粒状に造粒する。この造粒粉末を適当なサイズの金型に入れ、加圧プレスを用いて成形し、成形体を得る。
【００２９】
また同じ混合粉末に、シート成型用の有機バインダと溶剤を十分に混合・混練してスラリーを作製し、このスラリーを、ベースフィルム上に引きのばしてシート状に形成した後、このシートを乾燥して、グリーンシートとする。この際、アルミナと各種金属酸化物粉末の混合と、有機バインダと溶剤との混合を、一回の処理で行うことも可能である。
【００３０】
一方、導体用金属粉末と、有機バインダと溶剤とからなる有機ビヒクル成分とを十分に混合・混練して内層配線用導体ペーストを作製する。同一組成、あるいは組成比を若干変えて、同様にビア用導体ペーストを作製する。こうしたペースト組成物には、前記のアルミナと金属酸化物の混合粉末を少量加えておくことも可能である。このようにしておくと、最終的な積層体における基板と電極のなじみが改善される。
【００３１】
次に、先に作製したグリーンシートにビア孔加工を施す。その後、ビア用導体ペーストをグリーンシートのビア孔に充填する。次に内層配線用導体ペーストを用いて、グリーンシート上に配線パターンを印刷した後、これらのグリーンシートを積層して積層体を形成する。
【００３２】
以上のようにして用意した、本発明の酸化物を主成分とする成形体とグリーンシート積層体とを、加熱炉内で６００℃程度の温度で脱バインダ処理し、その後さらに所定の温度で焼成して、焼結体および多層基板を得る。
【００３３】
原料に用いるアルミナ粉末の粒径としては、極端に荒くない限り使用可能であるが、より低温で高密度とするためには、粒径が小さい方が良く、１μｍ以下であることが望ましい。一方、成形する場合のことを考えると、あまり小さすぎると扱いにくいため、０．１μｍ以上であることが望ましい。アルミナ以外の添加物の粒径は、これよりも多少大きくてもかまわない。
【００３４】
前記以外の金属酸化物が、本発明の材料の原料として混入していたとしても、その量が充分少なければ、特に問題を生じない。このような混入は、出発原料に不可避的に混入していたり、混合時の媒体から混入したり、あるいは本発明の材料の特性を微調整する目的で加えたりすることが考えられる。しかしながら、その量が多くなると、焼結性の低下や、誘電特性の劣化、熱伝導性の低下を招く恐れがあり、望ましくはない。
【００３５】
本発明の多層基板に用いる導体は、特に限定されないが、低温で焼結可能であるという特徴を生かすためには、低抵抗な銅や銀を主成分とすることが望ましい。銅を内部導体に用いる場合には、銅の融点が１０８０℃程度であるので、焼成温度は、それより低い１０７０℃程度以下にする必要がある。銀を内部導体に用いる場合には、銀の融点が９６０℃程度であるので、焼成温度は、それより低い９５０℃程度以下にする必要がある。本発明では、どちらの内部導体を用いることも不可能ではないが、銀を用いる方が、空気中で脱バインダ可能であるために、望ましい。
【００３６】
成形体やグリーンシートの作製方法は特に限定はなく、例えば金型一軸成形法、等方圧プレス法や、ドクターブレード法、カレンダ法、ロールコーター法などが使用できる。
【００３７】
またシートを保持するベースフィルムとしては、例えばポリエチレン系樹脂やポリエステル系樹脂、紙などが使用できる。さらに絶縁シートにビア孔加工を施す方法としては、例えばパンチングやレーザー加工などが使用できる。
【００３８】
成形体や積層体の焼成時の雰囲気としては、内部導体にＡｇを用いることができるので、通常は大気を用いれば良い。
【００３９】
本発明では、アルミナ粉末と特定の酸化物粉末を混合することにより、通常のアルミナに比べてはるかに低い温度で焼結可能とすることが出来、製造エネルギーや製造に使用する炉のコストに関して、非常に有利となる。また、９５０℃以下で焼成可能となるため、低抵抗のＡｇを導体として用いて同時焼成することができる。本発明の酸化物セラミックス材料の焼結体は、上記のように、各金属酸化物を機械的に混合し、成形し、比較的低い温度で加熱処理しただけである。従って、その焼結体中の相構成は、各金属酸化物成分が、少量は互いに固溶する事も有り得るが、基本的には、各金属酸化物あるいはその２種類以上が相互に反応した化合物の混合体である。アルミナ含有率が高いために、主要相はアルミナ（酸化アルミニウム、Ａｌ2Ｏ3）であるが、アルミナ以外の酸化物も含む混合体である。少量のアルミナ以外の相が混合してはいるが、主要相がアルミナであるために熱伝導率が高く、多層基板等へ応用した場合に、その上や内部に、パワーアンプのような、発熱する素子を実装しても、その熱が、基板を経由して放熱され、素子近傍が高温に成りすぎることがない。高熱伝導であるために、特にサーマルビアを設ける必要がない。またサーマルビアを併用すれば、さらに放熱性が向上する。またもちろん、誘電特性も良好であるので、パワーアンプ以外の素子を実装したモジュールとして用いることも可能である。また、機械強度も、高温で用いる場合を除き、通常のアルミナと同程度と高い。
【００４０】
図１にセラミック配線基板を用いたパワーアンプモジュールの一例の斜視図を示す。すなわち、セラミック多層配線基板１の上に、パワーアンプ２と、コンデンサ、インダクタ、抵抗等の電子部品３が搭載されている。このパワーアンプモジュールは、好適には例えば携帯電話のマザー基板に組み込まれる。
【実施例】
【００４１】
以下、実施例により、本発明を具体的に説明する。
（１）熱伝導率の測定方法
試料の熱伝導率は、円板状の試料の片面にレーザ光を照射し、反対側の面の温度上昇より熱伝導率を測定する、いわゆるレーザーフラッシュ法を用いて測定した。
（２）誘電損失の測定方法
試料の誘電損失は、円板状の試料の両側に、金電極をスパッタリングにより形成し、ヒューレット・パッカー社製ＬＣＲメーター４２８４Ａを用いて１ＭＨｚにて測定した。
【００４２】
＜実施例１＞
出発物質として、純度９９．９９％、粒径０．５μｍの酸化アルミニウム（Ａｌ2Ｏ3）粉末、および試薬級以上の純度の各種金属酸化物の粉末を用いた。これらを、表１の組成比となり、かつ合計質量が２００ｇとなるように秤量し、アルミナボールを用いたボールミルにて１２時間、湿式混合した。粉末を乾燥後、少量のポリビニルアルコール水溶液を混合し、＃３２メッシュのふるいを通過させて製粒した。この粉末を、金型にて、直径１２ｍｍ、厚さ約１ｍｍのサイズに１ｔ／ｃｍ2の圧力で、一軸加圧成形した。得られた成形体を、空気中５００℃にて１時間加熱してバインダアウトを行った後、９００℃〜１０００℃にて１時間焼成した。焼結体のサイズと質量を測定して焼結密度を算出した。
【００４３】
また、同じ焼結体を複数作製し、これを粉砕して、ピクノメーターを用いて真密度を測定し、焼結密度／真密度より相対焼結密度を求めた。結果を表１に示した。
【００４４】
【表１】
2004256384.tif 000003
【００４５】
表１から明らかなように、アルミナ単独の試料Ｎｏ．１、あるいは各種の添加物を１種類のみ用いた試料Ｎｏ．２〜６では、１０００℃焼成まででは、ほとんどまったく焼結しなかった。
【００４６】
２種類の添加物を組み合わせて用いた場合、Ｎｂ2Ｏ5とＣｕＯを用いた試料Ｎｏ．７において、９５０℃でも９０％密度を越えてかなり焼結し、１０００℃では理論密度近くまで焼結した。ＣｕＯとＴｉＯ2を添加したＮｏ．１１と、ＣｕＯとＢｉ2Ｏ3を用いたＮｏ．１３も焼結促進の効果は認められたが、１０００℃焼成でも密度は９０％に到達せず、Ｎｏ．７ほどの効果は見られなかった。銀を内部電極に用いることを想定すると、焼成温度の上限は９５０℃程度であり、この時の相対密度が９０％以下になると、機械強度などが不足すると考えられるので、Ｎｏ．１１と１３は実用的ではない。
【００４７】
３種類の添加物を組み合わせて用いた場合、２種類の添加で効果のあったＮｂ2Ｏ5とＣｕＯに、さらにＴｉＯ2，Ａｇ2Ｏ，Ｂｉ2Ｏ3のいずれかを加えたＮｏ．１７，１８，１９では、９５０℃焼成で密度９５％を越え、より低温で焼結可能となった。また、Ｎｂ2Ｏ5とＣｕＯを含まない場合でも、ＣｕＯ−ＴｉＯ2−Ａｇ2Ｏ添加のＮｏ．２３では、９５０℃焼成で、密度９０％を越えた。しかし、他の組み合わせでは、１０００℃焼成でも密度が９０％に到達したものはなかった。
【００４８】
４種類の添加物を組み合わせて用いた場合、Ｎｂ2Ｏ5とＣｕＯに、さらにＴｉＯ2とＡｇ2Ｏを同時に加えたＮｏ．２７で、９００℃焼成の密度が９５％を越えた。
【００４９】
以上のように、アルミナの含量が同じであっても、Ｎｂ2Ｏ5とＣｕＯを同時に含むこと、さらにＮｂ2Ｏ5とＣｕＯに加えてＴｉＯ2，Ａｇ2Ｏ，Ｂｉ2Ｏ3のいずれかを含むこと、またＮｂ2Ｏ5、ＣｕＯ、ＴｉＯ2，Ａｇ2Ｏを同時に含むことで、より低温で焼結可能であった。また、ＣｕＯとＴｉＯ2とＡｇ2Ｏを同時に含むことによっても、低温で焼結可能であった。これらの中で、最も低温での焼結性が良好なのは、Ｎｂ2Ｏ5、ＣｕＯ、ＴｉＯ2、Ａｇ2Ｏを同時に含むＮｏ．２７であった。
【００５０】
＜実施例２＞
実施例１と同様に、酸化アルミニウム、酸化ニオブ、酸化銅、酸化チタン、酸化銀、酸化ビスマスの各粉末を用意し、酸化アルミニウムが９３質量％となり、残り５成分の合計が７質量％中となり、酸化ニオブ、酸化銅、酸化チタン、酸化銀、酸化ビスマスの合計を１００質量％とした場合の、相互の質量％が表２のようになるように、これらの粉末を混合し、９００℃、または９５０℃で２時間焼成して焼結体を作製し、その相対密度を測定した。
【００５１】
また、相対密度が９０％を越えた焼結体試料の上下面に、金電極をスパッタリングにより形成し、誘電特性を評価した。結果を表２に示した。
【００５２】
【表２】
2004256384.tif 000004
【００５３】
表２より明らかなように、Ｎｂ2Ｏ5とＣｕＯのみを含む場合、Ｎｂ2Ｏ5が多すぎても、ＣｕＯが多すぎても若干焼結密度が低下し、また９０％以上の密度が得られても、誘電損失が５％を越えた。従って、Ｎｂ2Ｏ5は７０質量％以下が、ＣｕＯは６０質量％以下が望ましい（試料Ｎｏ．１〜６）。
【００５４】
Ｎｂ2Ｏ5とＣｕＯに、さらにＴｉＯ2、Ａｇ2Ｏ、Ｂｉ2Ｏ3のいずれかを加えることで、より低温で高密度化したが、添加量が多くなりすぎるとかえって密度が低下し、また誘電損失も大きくなり、ＴｉＯ2では３０質量％以下が（試料Ｎｏ．７〜１１）、Ａｇ2Ｏでは３０質量％以下が（試料Ｎｏ．１２〜１５）、Ｂｉ2Ｏ3では４０質量％以下が望ましかった（試料Ｎｏ．１６〜１９）。なお、ＴｉＯ2、Ａｇ2Ｏ、Ｂｉ2Ｏ3の中ではＡｇ2Ｏが最も緻密化効果が大きく、ＴｉＯ2がこれに次、Ｂｉ2Ｏ3が最も効果が小さかった。
【００５５】
さらに、Ｎｂ2Ｏ5、ＣｕＯへのＴｉＯ2、Ａｇ2Ｏの同時添加で、最も高い密度と、低い誘電損失が得られた。ところが、ＴｉＯ2とＢｉ2Ｏ3、Ａｇ2ＯとＢｉ2Ｏ3、の同時添加は、単独添加と大きな差は見られなかった。
【００５６】
＜実施例３＞
実施例２と同様に、酸化アルミニウム、酸化銅、酸化チタン、酸化銀の各粉末を用意し、酸化アルミニウムが９３質量％となり、残り３成分の合計が７質量％中となり、酸化銅、酸化チタン、酸化銀の合計を１００質量％とした場合の、相互の質量％が表３のようになるように、これらの粉末を混合し、９５０℃で２時間焼成して焼結体を作製し、その相対密度を測定した。
【００５７】
また、相対密度が９０％を越えた焼結体試料の上下面に、金電極をスパッタリングにより形成し、誘電特性を評価した。結果を表３に示した。
【００５８】
【表３】
2004256384.tif 000005
【００５９】
表３より明らかなように、ＣｕＯが１０質量％以上９０質量％以下、ＴｉＯ2が５質量％以上６０質量％以下、Ａｇ2Ｏが５質量％以上４０質量％以下の場合に、比較的良好な特性が得られた。特に、ＣｕＯが１５質量％以上７５質量％以下、ＴｉＯ2が１０質量％以上５０質量％以下、Ａｇ2Ｏが１５質量％以上３５質量％以下の場合に、緻密化が顕著となり、また比較的低い誘電損失が得られた。
【００６０】
＜実施例４＞
Ｎｂ2Ｏ5、ＣｕＯ、ＴｉＯ2、Ａｇ2Ｏの各粉末を、予め５．５：２．７：０．９：０．９の質量比で混合した粉末を用意した。この粉末とアルミナ粉末、およびＭｎ3Ｏ4粉末を、表４の混合比となるようにボールミル混合し、これを６００℃で２時間仮焼した後、再度ボールミルにより粉砕した後、実施例１と同じ方法で、９００℃または９５０℃で２時間焼成して焼結体を作製し、その相対焼結密度を求めた。また、相対密度が９０％を越えた焼結体試料について、レーザーフラッシュ法にて、熱伝導率を測定した。また、金電極をスパッタリングにより形成し、誘電特性を評価した。結果を表４に示した。
【００６１】
【表４】
2004256384.tif 000006
【００６２】
表４より明らかなように、Ａｌ2Ｏ3の含有量が９８％を越えると、複合添加物を加えても、焼結性が充分ではなかった。一方、Ａｌ2Ｏ3の含有量が８０％未満では、焼結性は高いが、誘電特性、熱伝導率とも低下した。従って、Ａｌ2Ｏ3の含有率は、８０％以上９８％以下、より望ましくは、８５％以上９６％以下が良い。
【００６３】
次に、Ａｌ2Ｏ3を９２％、複合添加物を８％に固定して、Ｍｎ3Ｏ4を外枠で添加した場合、添加により誘電特性が改善される傾向が認められたが、添加量が増加すると焼結密度が低下した。従って、Ｍｎ3Ｏ4を０．１質量％以上、２質量％以下含有することが望ましい。
【００６４】
本発明者等は、本実施例以外にも、複合添加物中のＮｂ2Ｏ5、ＣｕＯ、ＴｉＯ2、Ａｇ2Ｏの比率を変化させたり、複合添加物としてＣｕＯ、ＴｉＯ2、Ａｇ2Ｏ系を用いて、同様の実験を行ったが、Ａｌ2Ｏ3の含有率や、Ｍｎ3Ｏ4添加については、同様の結果が得られた。
【００６５】
＜実施例５＞
実施例１と同様の方法で、Ａｌ2Ｏ3、Ｎｂ2Ｏ5、ＣｕＯ、ＴｉＯ2、Ａｇ2Ｏの各粉末を、質量比で９３：３：２：１．５：０．５の比率でボールミル混合し、これを６００℃で２時間仮焼した後、再度ボールミルにより粉砕した。この仮焼粉に、ポリビニルブチラール樹脂と酢酸ブチルを混合してスラリー状とし、ドクターブレード法により、表面に離型処理を施したベースフィルム（ポリフェニルサルファイド）上にシート成形した。
【００６６】
比較のため、Ａｌ2Ｏ3粉末のみを用いて、前記と同様にスラリーを作製し、ベースフィルム上にアルミナグリーンシートを作製した。また、Ａｌ2Ｏ3を５０質量％、ほうけい酸鉛ガラスを５０質量％含む粉末を用いて、前記と同様にスラリーを作製し、ベースフィルム上にガラスセラミックスグリーンシートを作製した。
【００６７】
次に、金属の銀粉末に、エチルセルロース系樹脂とテルピネオールを適当量加え、３本ロールで十分に混合、混練して内層配線用Ａｇペーストとビア用Ａｇペースとをそれぞれ作製した。
【００６８】
次に、グリーンシートの所定箇所にφ０．１ｍｍのビア孔をパンチングにより穿孔し、必要枚数の絶縁シートのビア孔にビア用導体ペーストを充填した後、内層配線用ペーストを用いてシート上にスクリーン印刷法により配線パターンを形成した。ベースフィルムをはがして絶縁シートを積層し、８０℃で熱圧着して積層体を得た。
【００６９】
得られた積層体を加熱炉内の大気中６００℃で脱バインダ処理した後、９２０℃で２時間焼成した。またこれらとは別に、熱伝導率測定用に、Ａｇ導体を含まない積層体より、焼結体も作製した。
【００７０】
まず導体を含まないものについて、熱伝導率を測定したところ、本発明のものは、１８Ｗ／ｍ・ｋであったのに対し、ガラスセラミックスは２．５Ｗ／ｍ・ｋであった。アルミナを用いたものは機械強度が低く、測定が出来なかった。そこで、アルミナを用いたものについて、焼成温度を１５００℃として熱伝導率を測定したところ、２２Ｗ／ｍ・ｋであった。
【００７１】
また導体を含まないものについて、三点抗折強度を測定したところ、本実施例品は３８０ＭＰａであったのに対し、ガラスセラミックスは２３０ＭＰａであった。アルミナを用いたものは、機械的強度が低く測定できなかった。そこでアルミナを用いたものについて、焼成温度を１５００℃として三点抗折強度を測定したところ、４００ＭＰａであった。したがって、本実施例品は焼成温度が９２０℃であったにもかかわらず、１５００℃焼成のアルミナと同程度の機械的強度を示した。
【００７２】
次に、Ａｇ導体を含むものについて、内層配線とビア導体の導通を評価したところ、本発明のものとガラスセラミックスを用いたものは、導通が得られたが、アルミナのみのものは機械強度が低く、測定できなかった。そこでアルミナを用いたものについて、焼成温度を１５００℃としたところＡｇ電極が溶けてしまい、導通は得られなかった。
【００７３】
次に、本発明のものと、ガラスセラミックスを用いたものについて、その基板上にパワーアンプＩＣを実装して動作させたところ、ガラスセラミックスを用いたものは、熱伝導率が低いために放熱が不充分で温度上昇が激しかったが、本発明を用いたものは、温度上昇が低く抑えられた。
【図面の簡単な説明】
【００７４】
【図１】は本発明の一実施形態におけるセラミック配線基板を用いたパワーアンプモジュールの斜視図である。
【符号の説明】
【００７５】
１  セラミック多層配線基板
２  パワーアンプ
３  コンデンサ、インダクタ、抵抗等の電子部品
【図１】
2004256384.tif 000007